(57)【要約】【課題】ルイス酸触媒を使用して製造した二重結合を有する重合性ポリエーテルであって、安定したポリウレタン化反応ができるポリエーテルを提供する。【解決手段】ルイス酸触媒（Ａ）の存在下で、二重結合を有する活性水素含有化合物（Ｂ）に環状エーテルを付加重合した粗製ポリエーテル（Ｃ）に、ハイドロタルサイト焼成体からなる吸着剤（Ｄ）及び水を加えて混合処理した後、濾過することを特徴とする精製ポリエーテルの製造法である。【選択図】    なし【特許請求の範囲】
【請求項１】
ルイス酸触媒（Ａ）の存在下で、二重結合を有する活性水素含有化合物（Ｂ）に環状エーテルを付加重合した粗製ポリエーテル（Ｃ）に、ハイドロタルサイト焼成体からなる吸着剤（Ｄ）及び水を加えて混合処理した後、濾過することを特徴とする精製ポリエーテルの製造法。
【請求項２】
前記ハイドロタルサイト焼成体がハイドロタルサイト無水和物である請求項１記載の製造法。
【請求項３】
前記（Ａ）がホウ素、アルミニウム、スズ、アンチモン、鉄、リン、亜鉛、チタン、ジルコニウム、ベリリウムからなる群より選ばれる１種以上の元素（ａ）を含む酸性触媒である請求項１又は２記載の製造法。
【請求項４】
前記（Ｂ）が水酸基を有する重合性単量体である請求項１〜３の何れか記載の製造法。
【請求項５】
前記水の量が（Ｃ）に対して０．５質量％以上である請求項１〜４の何れか記載の製造法。
【請求項６】
上記混合処理温度が５０〜１００℃である請求項１〜５の何れか記載の製造法。
【発明の詳細な説明】
【０００１】
【発明の属する技術分野】
本発明はポリエーテルの製造法に関する。特に反応触媒として使用したホウ素、アルミニウム等の特定の元素の含有量を制御し精製されたポリエーテルの製造法に関する。
【０００２】
【従来の技術】
一般に、二重結合を有する活性水素含有化合物に環状エーテルを開環付加重合して得られるポリエーテルは、弾性構造体、弾性接着剤、ＵＶコーティング材、光硬化性樹脂、感光性フィルム等に用いられるアクリルウレタン樹脂、ポリエーテル変性シリコーン樹脂等の弾性樹脂の原料として多方面に使用されている。
通常、環状エーテルからポリエーテルを得るための重合触媒としては、三フッ化ホウ素、塩化スズ、発煙硫酸、フルオロ硫酸等の酸性触媒（カチオン触媒）；水酸化カリウム、ナトリウムメトキシド、酸化カルシウム等の塩基性触媒（アニオン触媒）；アルミニウムポルフィリン錯体、Ｎ−メチルポルフィリン亜鉛錯体、ジエチル亜鉛等の配位アニオン触媒が知られているが、二重結合を含む活性水素化合物に環状エーテルを開環付加重合する場合にはカチオン触媒が有用である。カチオン触媒として、発煙硫酸、フルオロ硫酸等鉱酸を用いた場合、アルデヒド等の副生成物、着色、二重結合に起因する副反応等の弊害があるため、一般には三フッ化ホウ素、塩化スズ、塩化亜鉛等のルイス酸性触媒が用いられている。これらの酸性触媒は、開環付加重合の触媒として用いた後は、イオン交換樹脂、活性白土、合成珪酸塩、ハイドロタルサイト類、酸化マグネシウムアルミニウムなどの吸着剤を接触させることにより、概ね除去されることが知られていた（例えば、特許文献１）。
【０００３】
【特許文献１】
特開平１−９８６２４号公報
【０００４】
【発明が解決しようとする課題】
しかしながら、二重結合を有する重合性ポリエーテルとイソシアネート化合物とを反応させてウレタン樹脂を製造する際に、該重合性ポリエーテルとして、三フッ化ホウ素、塩化スズ、塩化亜鉛等のルイス酸触媒を用いたポリエーテルを使用すると、得られたウレタン樹脂の熱安定性が悪いという問題があった。ルイス酸触媒を使用して製造した二重結合を有する重合性ポリエーテルであって、安定したポリウレタン化反応ができるポリエーテルが望まれていた。
【０００５】
【課題を解決するための手段】
本発明者等は、上記問題を解決すべく鋭意検討した結果、本発明に到達した。
即ち本発明は、ルイス酸触媒（Ａ）の存在下で、二重結合を有する活性水素含有化合物（Ｂ）に環状エーテルを付加重合した粗製ポリエーテル（Ｃ）に、ハイドロタルサイト焼成体からなる吸着剤（Ｄ）及び水を加えて混合処理した後、濾過することを特徴とする精製ポリエーテルの製造法である。
【０００６】
【発明の実施の形態】
本発明における粗製ポリエーテル（Ｃ）は、ルイス酸触媒（Ａ）の存在下で二重結合を有する活性水素含有化合物（Ｂ）に環状エーテルを開環付加重合させて得られる。
ルイス酸触媒（Ａ）としては環状エーテルを開環付加重合させる酸性触媒であれば特に限定はないが、好ましくは硼素、アルミニウム、錫、アンチモン、鉄、燐、亜鉛、チタン、ジルコニウム、ベリリウムからなる群より選ばれる１種以上の元素（ａ）を含む酸性触媒である。
元素（ａ）を含む酸性触媒としては、元素（ａ）のハロゲン化物、アルキル化合物等が挙げられる。具体的には下記のものが挙げられる。
（ｉ）  元素（ａ）のハロゲン化物
三フッ化硼素、三塩化硼素等の硼素化合物；塩化アルミニウム、臭化アルミニウム等のアルミニウム化合物；四フッ化錫、四塩化錫等の錫化合物；フッ化アンチモン、塩化アンチモン等のアンチモン化合物；塩化第二鉄等の鉄化合物；五フッ化燐等の燐化合物；塩化亜鉛等の亜鉛化合物；四塩化チタン等のチタン化合物；塩化ジルコニウム等のジルコニウム化合物；塩化ベリリウム等のベリリウム化合物等；
【０００７】
（ｉｉ）  元素（ａ）のアルキル化合物
トリフェニル硼素、トリ（ｔ−ブチル）硼素、トリス（ペンタフルオロフェニル）硼素、ビス（ペンタフルオロフェニル）−ｔ−ブチル硼素、ビス（ペンタフルオロフェニル）フッ化硼素、ジ（ｔ−ブチル）フッ化硼素、（ペンタフルオロフェニル）２フッ化硼素等の硼素化合物；トリエチルアルミニウム、トリフェニルアルミニウム、ジフェニル−ｔ−ブチルアルミニウム、トリス（ペンタフルオロフェニル）アルミニウム、ビス（ペンタフルオロフェニル）−ｔ−ブチルアルミニウム、ビス（ペンタフルオロフェニル）フッ化アルミニウム、ジ（ｔ−ブチル）フッ化アルミニウム、（ペンタフルオロフェニル）２フッ化アルミニウム、（ｔ−ブチル）２フッ化アルミニウム等のアルミニウム化合物；ジエチル亜鉛等の亜鉛化合物等；
これらの触媒は２種類以上を併用してもよい。これらの内で好ましいものは元素（ａ）のハロゲン化物であり、より好ましいものは、硼素のハロゲン化物、アルミニウムのハロゲン化物、及び錫のハロゲン化物であり、特に好ましいものは三フッ化硼素である。
【０００８】
また、これらのルイス酸は単独でも存在するが、種々の有機化合物との錯体も知られている。例えば、ジメチルエーテル錯体、ジエチルエーテル錯体、ＴＨＦ（テトラヒドロフラン）錯体等のエーテル錯体；酢酸錯体等のカルボン酸錯体；アルコール錯体；アミン錯体；フェノール錯体等が挙げられる。本発明においては、ルイス酸触媒としてそれらの錯体を用いても良い。これらの内で好ましくは、三フッ化硼素エーテル錯体、又は三フッ化硼素ＴＨＦ錯体である。
【０００９】
本発明における二重結合を有する活性水素含有化合物（Ｂ）としては、少なくとも１個の水酸基、カルボキシル基、スルホン酸基、燐酸基、アミド基、アミノ基等の活性水素を有し、且つ二重結合を有するラジカル重合性単量体が挙げられ、具体的には下記のものが挙げられる。
（１）水酸基を有する重合性単量体
（ｉ）モノエチレン性不飽和アルコール［例えば、（メタ）アリルアルコール等］；
（ｉｉ）ポリオール［例えば、アルキレングリコール、グリセリン、ポリオキシアルキレングリコール等の２〜６価の炭素数２〜３０のアルコール及びそのアルキレン（炭素数２〜４）オキサイド付加物（重合度１〜２００）のモノエチレン性不飽和エステル又はエーテル］；
［例えば、ヒドロキシエチル（メタ）アクリレート、ヒドロキシプロピル（メタ）アクリレート、トリエチレングリコール（メタ）アクリレート、ポリエチレングリコール（好ましくは重合度２〜２００）モノ（メタ）アクリレート、ポリプロピレングリコール（好ましくは重合度２〜１００）モノ（メタ）アクリレート、ポリオキシエチレン／オキシプロピレン（ランダム又はブロック）（好ましくは重合度２／２〜１００／１００）グリコールモノ（メタ）アリルエーテル（末端の水酸基はエーテル化又はエステル化されていてもよい）等］；
【００１０】
（２）カルボキシル基を有する重合性単量体
（メタ）アクリル酸、（無水）マレイン酸、マレイン酸モノアルキル（炭素数１〜３０）エステル、フマル酸、フマル酸モノアルキル（炭素数１〜３０）エステル、クロトン酸、イタコン酸、イタコン酸モノアルキル（炭素数１〜３０）エステル、イタコン酸グリコールモノエーテル、シトラコン酸、シトラコン酸モノアルキル（炭素数１〜３０）エステル、桂皮酸等；
（３）スルホン酸基を有する重合性単量体
（ｉ）脂肪族系ビニルスルホン酸；
ビニルスルホン酸、アリルスルホン酸、（メタ）アクリルスルホン酸類（スルホプロプル（メタ）アクリレート、２−ヒドロキシ−３−（メタ）アクリロキシプロピルスルホン酸等；
（ｉｉ）芳香族系ビニルスルホン酸；
スチレンスルホン酸等；
（４）燐酸基を有する重合性単量体
（ｉ）（メタ）アクリル酸ヒドロキシアルキル（炭素数１〜３０）燐酸モノエステル；
２−ヒドロキシエチル（メタ）アクリロイルホスフェート、フェニル−２−アクリロイロキシエチルホスフェート等；
（ｉｉ）（メタ）アクリル酸アルキルホスホン酸類；
２−アクリロイルオキシエチルホスホン酸（塩）等；
【００１１】
（５）アミド基を有する重合性単量体
（メタ）アクリルアミド、（メタ）アリルアミド、Ｎ−アルキル（炭素数１〜３０）（メタ）アクリルアミド（例えば、Ｎ−メチルアクリルアミド等）、Ｎ−ヒドロキシアルキル（メタ）アクリルアミド［例えば、Ｎ−メチロール（メタ）アクリルアミド、Ｎ−ヒドロキシエチル（メタ）アクリルアミド等］；Ｎ，Ｎ’−ジヒドロキシ（メタ）アクリルアミド［例えば、Ｎ，Ｎ’−ジヒドロキシエチル（メタ）アクリルアミド等］等；
（６）アミノ基を有する重合性単量体
モノエチレン性不飽和モノ−又はジ−カルボン酸のアミノ基（１，２級）含有エステル、ジヒドロキシアルキル（炭素数１〜３０）アミノアルキル（炭素数２〜１０）エステル等［例えば、モノメチルアミノエチル（メタ）アクリレート、モノエチルアミノ（メタ）アクリレート、モノメチルアミノエチルフマレート等］等；
及びこれらの２種以上の混合物が挙げられる。
これらのうち好ましいものは、水酸基を有する重合性単量体であり、より好ましくはヒドロキシエチル（メタ）アクリレート、ヒドロキシプロピル（メタ）アクリレート、ポリエチレングリコールモノ（メタ）アクリレート、ポリプロピレングリコールモノ（メタ）アクリレートである。
【００１２】
本発明に用いられる環状エーテル（以下ＡＯと略称する）としては、炭素数２〜１２の１，２−アルキレンオキシド、例えば、エチレンオキサシド（以下ＥＯと略称する）、プロピレンオキシド（以下ＰＯと略称する）、１，２−ブチレンオキシド（以下ＢＯと略称する）、イソブチレンオキシド、シクロヘキシレンオキシド、シクロヘキシルエチレンオキシド、オキセタン、ジメチルオキセタン、テトラヒドロフラン（以下ＴＨＦと略称する）、３―メチルテトラヒドロフラン、ジオキサン、スチレンオキシド、１，２−ヘキシレンオキシド、１，２−ドデセンオキシド、１，２−ラウリレンオキシド、及びこれらのハロ置換体（エピクロルヒドリン等）等が挙げられる。これらのうち好ましいものは、ＥＯ、ＰＯ、ＢＯ及びＴＨＦであり、より好ましいものは、ＥＯ及びＰＯである。環状エーテルは１種のみを用いても良く、２種以上の環状エーテルを併用してもよい。
【００１３】
ＡＯの（Ｂ）の活性水素に対する当量比は好ましくは２〜２００であり、より好ましくは３〜６０である。
二重結合を有する活性水素含有化合物（Ｂ）に上記環状エーテルを開環付加重合させる際、開環触媒として用いるルイス酸触媒（Ａ）の使用量は特に限定されないが、好ましくは（Ｂ）とＡＯの合計質量に対して０．００５〜１０質量％であり、より好ましくは０．０５〜１質量％である。０．００５質量％以上の場合には反応速度が速く生産性が良好であり、１０質量％以下の場合には触媒コストが安い。
【００１４】
開環付加重合させる際には、（Ａ）、（Ｂ）、ＡＯの全てを一括に仕込んで反応させても良く、（Ｂ）と（Ａ）の混合物にＡＯを滴下若しくは分割投入して反応させても良く、あるいは（Ｂ）にＡＯと（Ａ）とを滴下若しくは分割投入して反応させても良い。開環付加重合させる際の反応温度は、好ましくは−５０℃〜２００℃であり、より好ましくは−２０℃〜１５０℃であり、特に好ましくは０〜８０℃である。
反応時間は好ましくは２〜２０時間であり、より好ましくは３〜１０時間である。
【００１５】
本発明における粗製ポリエーテル（Ｃ）及び精製ポリエーテルの数平均分子量は、好ましくは１１６〜２０，０００であり、より好ましくは２００〜６，０００であり、特に好ましくは３００〜２，０００のものである。平均分子量はゲルパーミエーションクロマトグラフィー法（ＧＰＣ法）で測定することができる。
数平均分子量が１１６以上の場合には得られるウレタン樹脂の柔軟性が良好となり、数平均分子量が１０，０００以下の場合には得られるプレポリマーの粘度が低く作業し易い。
【００１６】
本発明におけるハイドロタルサイト焼成体からなる吸着剤（Ｄ）としては、下記式（１）で示されるハイドロタルサイト類化合物を２００〜１，０００℃で焼成したものが好ましく挙げられる。より好ましくは４００〜６００℃の焼成体である。
（Ｍ２＋）１−ｘ（Ｍ３＋）ｘ（ＯＨ−）２Ａｎ−ｘ／ｎ・ｍＨ２Ｏ      （１）
（式中、Ｍ２＋ハはＭｇ，Ｃａ，Ｚｎ，Ｎｉ，Ｃｕ，Ｆｅ，Ｃｏ及びＭｎからなる群から選ばれる二価金属で示される少なくとも一種、Ｍ３＋はＡｌ，Ｆｅ，Ｃｒ，Ｍｎ，Ｂｉ及びＣｅから選ばれる三価の金属で示される少なくとも一種を含み、Ａｎ−はｎ価のアニオンでＣＯ３２−，ＳＯ４２−．ＨＰＯ４２−，ＯＨ−，ＮＯ３−及びＣｌ−等の少なくとも一種が例示できる。また式中、０＜ｘ≦０．５、０≦ｍ≦１で示される）
より好ましいのは該（１）式において、Ｍ２＋がＭｇ、Ｍ３＋がＡｌで、Ａｎ−がＣＯ３２−あるいはＯＨ−のハイドロタルサイト類化合物を４００〜６００℃で焼成したものである。特に好ましいものはさらにｘが０．３付近のものである。最も好ましいものはさらにその完全無水和物である。最も好ましいものの例としてＭｇ０．７Ａｌ０．３Ｏ１．１５等の成分として表すことができる。形態としては球形、円柱形等の粉末等が好ましく、比表面積（ＢＥＴ法）としては好ましくは１２０ｍ２／ｇ以上であり、より好ましくは１４０ｍ２／ｇ以上である。平均粒子径は、好ましくは１〜１００μｍ、より好ましくは２〜５０μｍ、特に好ましくは１０〜３０μｍである。平均粒子径は質量平均粒子径を意味し、質量平均粒子径は、各粒度分布を横軸が粒子径、縦軸が質量基準の含有量の対数確率紙にプロットし、全体の質量の５０％をしめるところの粒子径を求める方法により測定する。
市販品としては例えばキョーワード２０００，２０００Ｇ−７，２０１５，２２００（いずれも協和化学工業社製）等が使用できる。
該吸着剤（Ｄ）の使用量は特に限定はされないが、好ましくは粗製ポリエーテル（Ｃ）に対して０．０５〜５質量％、より好ましくは０．２〜２質量％である。０．０５質量％以上であると効率的に（Ａ）が除去されやすく、５質量％以下であると実用的な濾過速度で製造ができるため生産性が高い。
【００１７】
該（Ｄ）以外に他の吸着剤を併用しても良い。併用ができる吸着剤として例えば、キョーワード６００（協和化学工業社製）、トミタＡＤ６００（富田製薬社製）等の合成珪酸マグネシウム；シリカアルミナ（触媒化成工業社製）、キョーワード７００（協和化学工業社製）、トミ  タＡＤ７００（富田製薬社製）等の合成珪酸アルミニウムが挙げられる。ガレオンアース（水澤化学  工業社製）等の活性白土；ネオビード（水澤化学工業社製）等の活性アルミナ；ミズカシーブス（水  澤化学工業社製）等の合成ゼオライトが挙げられる。
併用できるハイドロタルサイトの具体例として、天然ハイドロタルサイト；キョーワード５００、キョーワード１０００（いずれも協和化学工業社製）等の合成ハイドロタルサイト等が挙げられる。
該併用できる吸着剤の使用量は特に限定されないが、好ましくは粗製ポリエーテル（Ｃ）に対して０〜２質量％、より好ましくは０．０〜１質量％である。
【００１８】
本発明において、粗製ポリエーテル（Ｃ）に吸着剤（Ｄ）を混合処理する際には、（Ｃ）の水の含有量が０．５質量％以上であることが好ましく、０．５〜２．０質量％がより好ましい。水の含有量が０．５質量％以上であると後の工程で濾過する場合に（Ａ）が除去されやすく生産性が高い。水の含有量はカールフィッシャー法で測定できる。（Ｃ）に（Ｄ）及び水を加える方法、順序は特に限定はない。
最終の精製ポリエーテルは粗製ポリエーテル（Ｃ）に吸着剤（Ｄ）及び水を混合処理した後、濾過して得られる。濾過する場合、水の含有量が０．５質量％以上の粗製ポリエーテル（Ｃ）に吸着剤（Ｄ）を混合処理した後、減圧脱水（好ましくは圧力０〜５ｋＰａ且つ温度６０〜１４０℃）、加熱脱水（好ましくは温度１００〜１４０℃）、脱水剤（例えば塩化カルシウム、モレキュラーシーブス等）の投入等の方法で脱水することにより、水の含有量を０．１質量％以下として吸着剤（Ｄ）を追加混合処理することが、最終の精製ポリエーテルの色やｐＨ等の品質を向上させる上で、より好ましい。（Ｃ）の脱水は、吸着剤（Ｄ）を接触させたまま行っても良く、吸着剤（Ｄ）を濾過によって取り除いた後に行っても良い。吸着剤（Ｄ）を濾過によって取り除いた後に（Ｃ）の脱水を行う場合、脱水後に再び吸着剤（Ｄ）を混合し接触させることがさらに好ましい。
濾過する場合は濾過助剤を用いて行うのが好ましい。濾過助剤の具体例としては、ラヂオライト＃７００（昭和化学工業社製）である。濾過温度は好ましくは５０〜１００℃であり、さらに好ましくは７０〜９０℃である。濾過の方法は加圧濾過でも良く、又は吸引濾過でも良い。好ましくは加圧濾過である。
【００１９】
本発明における濾過後の精製ポリエーテル中の元素（ａ）の含有量は好ましくは２００ｐｐｍ以下である。元素（ａ）の含有量が２００ｐｐｍ以下の場合、該精製ポリエーテルとイソシアネート化合物（例えば、ジフェニルメタン−４，４’−ジイソシアネート等）とを反応させたアクリルウレタン樹脂の熱安定性が良好となり、生産性が良く、保存条件の許容幅も広い。熱安定性をさらに高めるためには、１５０ｐｐｍ以下がより好ましく、１００ｐｐｍ以下が特に好ましい。
触媒に由来する元素（ａ）がポリエーテルに多量に残存する場合、イソシアネート化合物と反応させてウレタン樹脂を製造する際や、その後の保存中に二重結合が反応して硬化活性が損なわれたり、二重結合が重合してゲル化する等、熱安定性が劣る。
【００２０】
本発明の製造法により得られる精製ポリエーテルをイソシアネート化合物と反応させて得られるウレタン樹脂は、熱安定性が高く、保存及び硬化条件の許容幅が広いという特徴を有する。そして、このウレタン樹脂の有する二重結合を重合若しくは他のアクリルモノマーと共重合させてえられるアクリルウレタン樹脂は、弾性構造体、弾性接着剤、ＵＶコーティング材、光硬化性樹脂、感光性フィルム等に有用である。
【００２１】
【実施例】
以下、実施例により本発明をさらに説明するが、本発明はこれに限定されるものではない。以下において、部及び％はそれぞれ質量部及び質量％を示す。
【００２２】
実施例１
撹拌装置、温度制御装置付きの容積２０Ｌのステンレス製オートクレーブに、ヒドロキシプロピルメタクリレート  ４，１６０ｇ、メトキシハイドロキノン  １６ｇ、三フッ化硼素ジエチルエーテル錯体  ３８ｇを仕込み、プロピレンオキサイド  ３，０９０ｇを、反応温度４０〜７０℃を保持制御しながら、５時間かけて滴下した後、６０℃で２時間熟成し、液状の粗製ポリエーテル  ７，２５０ｇを得た。
該粗製ポリエーテル  １，１５０ｇにキョーワード２０００（協和化学工業社製；ハイドロタルサイト焼成体：前無水物記（１）式においてｘは約０．３，比表面積（ＢＥＴ）が１８５ｍ２／ｇ）  １１．５ｇ及び水  ５．７５ｇを加えて８５〜９５℃で１時間処理し、ラヂオライト＃７００（昭和化学工業社製）２．０ｇを濾過助剤として用い、保留粒子径５ミクロンの濾紙で濾過して、液状の精製ポリエーテル  １，１００ｇを得た。硼素含有量は８０ｐｐｍであった。
比較例１
実施例１の粗製ポリエーテル  １，０００ｇに、キョーワード１０００（協和化学社製；ハイドロタルサイト）  １０．０ｇ及び水５．０ｇを加えて８５〜９５℃で１時間処理し、ラヂオライト＃７００（昭和化学工業製）２．０ｇを濾過助剤として用い、保留粒子径５ミクロンの濾紙で濾過して、液状の精製ポリエーテル  ９９０ｇを得た。硼素含有量は３４０ｐｐｍであった。
【００２３】
試験例１
撹拌装置、温度制御装置、ガラス製フタ付きの容積１Ｌのステンレス製反応容器に、実施例１で得られた精製ポリエーテル  ３６０ｇ、ジフェニルメタン−４，４’−ジイソシアネート（ＭＤＩ）  １２５ｇ及びトルエン  ６０ｇを仕込み、８５〜９５℃で６時間反応させ、ＮＣＯ％が０．０５％以下であることを確認した。得られた樹脂溶液  １０ｇを容量５０ｍｌのガラス容器に入れ、１２０℃に保った乾燥機中に静置したところ、６時間以上経過してもゲル化せず、熱安定性は良好であった。
【００２４】
比較試験例１
撹拌装置、温度制御装置、ガラス製フタ付きの容積１Ｌのステンレス製反応容器に、比較例１で得られた精製ポリエーテル  ３６０ｇ、ＭＤＩ  １２５ｇ及びトルエン  ６０ｇを仕込み、８５〜９５℃で反応させ、ＮＣＯ％が０．０５％以下であることを確認した。得られた樹脂溶液  １０ｇを容量５０ｍｌのガラス容器に入れ、１２０℃に保った乾燥機中に静置したところ、２時間後には底部にゲル状物を生じ、熱安定性は不良であった。
【００２５】
【発明の効果】
本発明の製造法により得られる精製ポリエーテルは、副生物が少なく、また環状エーテルの付加重合用触媒として使用した特定の元素の含有量が少ないので、反応中間体として使用した場合に副反応が少なく熱安定性も高い。そのためイソシアネート化合物と反応させて得られるウレタン樹脂の熱安定性が高く、保存及び硬化条件の許容幅が広いという特徴を有する。
このウレタン樹脂はアクリルモノマーと共重合することによりアクリルウレタン樹脂となり、弾性構造体、弾性接着剤、ＵＶコーティング材、光硬化性樹脂、感光性フィルム等の用途に有用である。